【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  分子当たり１個の重合可能な二重結合を有する単官能性モノマーを、（単官能性モノマーの重量の）０．３〜１００％質量／質量（重量／重量）の分子当たり少くとも２個の重合可能な二重結合を有する多官能性モノマーと、（単官能性モノマーの重量の）０．０００１〜５０％質量／質量（重量／重量）の連鎖移動剤と一緒に混合し；およびその後前記混合物を反応させてポリマーを形成することを含む分枝ポリマーを製造する方法であって、前記分枝ポリマーの重量平均分子量（Ｍｗ）が２０００〜２００，０００の範囲にある方法。
【請求項２】  前記単官能性モノマーを、前記多官能性モノマーと、前記連鎖移動剤、およびフリーラジカル重合開始剤と一緒に混合する請求項１に記載の方法。
【請求項３】  単官能性モノマーがメタアクリレートおよびアクリレート、スチレンおよびその誘導体、酢酸ビニル、マレイン酸無水物、イタコン酸、Ｎ−アルキル（アリール）マレイミド、およびＮ−ビニルピロリドンから選ばれる請求項１または２記載の方法。
【請求項４】  前記単官能性モノマーが、メチルメタアクリレート、ブチルメタアクリレートおよび／又はメタアクリル酸の少くとも１個を含む請求項３記載の方法。
【請求項５】  前記単官能性モノマーが１を越えるこのようなモノマーの混合物を含む請求項１〜４のいずれかに記載の方法。
【請求項６】  多官能性モノマーが、二官能性（メタ）アクリレート、三官能性（メタ）アクリレート、四官能性（メタ）アクリレート、五官能性（メタ）アクリレート、六官能性（メタ）アクリレート、１個を越える重合可能なビニル性基を有するオリゴマーまたはポリマー、およびそれらの混合物から選ばれる請求項１〜５のいずれかに記載の方法。
【請求項７】  連鎖移動剤が単官能性および多官能性チオールから選ばれる請求項１〜６のいずれかに記載の方法。
【請求項８】  連鎖移動剤が第２級メルカプタンを含む請求項７に記載の方法。
【請求項９】  連鎖移動剤が触媒的な連鎖移動剤を含む請求項１〜６のいずれかに記載の方法。
【請求項１０】  前記触媒的な連鎖移動剤が、単官能性モノマー重量に基づき１〜５００ｐｐｍｗの濃度で存在する請求項９に記載の方法。
【請求項１１】  重合反応がサスペンション重合によって行われる請求項１〜１０のいずれかに記載の方法。
【請求項１２】  （ｉ）分子当たり１個の重合可能な二重結合を有する単官能性モノマーを、（単官能性モノマーの重量の）０．３〜１００％質量／質量（重量／重量）の分子当たり少くとも２個の重合可能な二重結合を有する多官能性モノマー、および（単官能性モノマーの重量の）０．０００１〜５０％質量／質量（重量／重量）の連鎖移動剤と一緒に混合し；
（ｉｉ）連続相中でそのモノマー混合物を分散相として維持することが可能な分散剤の存在下で、そのモノマーが比較的不溶性の連続相中で、得られたモノマー混合物を分散相として分散させ；
（ｉｉｉ）モノマー混合物の重合を開始させ；
（ｉｖ）モノマーが反応してポリマーを形成可能とするために充分な時間、連続相中、反応温度でそのモノマーの分散を維持し；および
（ｖ）その後そのポリマーを含む分散相を連続相から分離することを含む請求項１１に記載の方法。
【請求項１３】  （ポリマーに基づき）９９．８％〜５０％の単官能性ビニル性モノマーの残基、
０．３〜５０％質量／質量（重量／重量）の多官能性ビニル性モノマーの残基、および、
０．０００１〜５０％質量／質量（重量／重量）の連鎖移動剤の残基、を含む分枝ポリマー。
【請求項１４】  請求項１〜１２のいずれかに記載の方法によって作製された分枝ポリマー。
【請求項１５】  請求項１３〜１４のいずれかに記載のポリマーを含むコーティング組成物。
【請求項１６】  請求項１３〜１４のいずれかに記載のポリマーと；
モノマー、官能基化されたオリゴマーおよびコポリマー、架橋種、ポリマー、硬化剤、着色剤、溶媒、分散助剤、滑剤、加工助剤、充填材、キャリヤー流体、強化剤、可塑剤、柔軟剤、香料および安定剤から選ばれた更なる成分を含む請求項１５に記載のコーティング組成物。
【請求項１７】  請求項１３または１４のいずれかに記載のポリマーを含む成形されたポリマー物品。
【請求項１８】  コーティング処方、ホトレジスト、成形組成物、モノマーシロップ中の硬化可能なポリマー、成形台所シンク、配膳台（worktop ）、アクリル性シート、シャワ−トレー、硬化可能なセメントまたは接着剤の成分としての、請求項１３または１４のいずれかに記載のポリマーの使用。
【請求項１９】  分子当たり１個の重合可能な二重結合を有する単官能性モノマーを、（単官能性モノマーの重量の）０．３〜１００％質量／質量（重量／重量）の分子当たり少くとも２個の重合可能な二重結合を有する多官能性モノマーと、（単官能性モノマーの重量の）０．０００１〜５０％質量／質量（重量／重量）の連鎖移動剤、および所望によりフリーラジカル重合開始剤と一緒に混合し；およびその後前記混合物を反応させてポリマーを形成することを含む分枝ポリマーを製造する方法であって、前記多官能性モノマーが、０．３５質量％（重量％）の１，６−ヘキサンジオールジアクリレートを除くものである方法。
【請求項２０】  分子当たり１個の重合可能な二重結合を有する単官能性モノマーを、（単官能性モノマーの重量の）０．５％質量／質量（重量／重量）からの分子当たり少くとも２個の重合可能な二重結合を有する多官能性モノマーと、（単官能性モノマーの重量の）０．０００１〜５０％質量／質量（重量／重量）の連鎖移動剤、および所望によりフリーラジカル重合開始剤と一緒に混合し；およびその後前記混合物を反応させてポリマーを形成することを含む分枝ポリマーを製造する方法。
【手続補正２】
【補正対象書類名】明細書
【補正対象項目名】００１１
【補正方法】変更
【補正の内容】
【００１１】
従って、本発明の更なる面において、我々は、ｉ）分子当たり１個の重合可能な二重結合を有する単官能性モノマーを、（単官能性モノマーの重量の）０．３〜１００％質量／質量（重量／重量）の分子当たり少くとも２個の重合可能な二重結合を有する多官能性モノマー、および（単官能性モノマーの重量の）０．０００１〜５０％質量／質量（重量／重量）の連鎖移動剤と一緒に混合し；
（ｉｉ）連続相中でそのモノマー混合物を分散（discontinuous ）相として維持することを可能とする分散剤の存在下で、そのモノマーが比較的不溶性の連続相中で、分散相としての得られたモノマー混合物を分散させ；
（ｉｉｉ）モノマー混合物の重合を開始させ；
（ｉｖ）モノマーが反応してポリマーを形成可能とするために充分な時間、連続相中、反応温度でそのモノマーの分散を維持し；および
（ｖ）その後そのポリマーを含む分散相を、その連続相から分離することを含む、溶液重合による分枝ポリマーの製造方法を提供する。
【手続補正３】
【補正対象書類名】明細書
【補正対象項目名】００３２
【補正方法】変更
【補正の内容】
【００３２】
【表１】
2002506089.tif 000001
【手続補正４】
【補正対象書類名】明細書
【補正対象項目名】００３５
【補正方法】変更
【補正の内容】
【００３５】
【表２】
2002506089.tif 000002